(57)【特許請求の範囲】
【請求項１】
土砂と、水と、固化材とを混合して遮水材を製造するに際して、製造する遮水材の養生２８日での一軸圧縮強度を３００ｋＮ／ｍ2〜７００ｋＮ／ｍ2にするために必要な量の固化材と、糖類または腐植酸からなる発現強度抑制材とを混合することにより、養生２８日での一軸圧縮強度が５０ｋＮ／ｍ2以上２００ｋＮ／ｍ2以下の遮水材を得ることを特徴とする遮水材の製造方法。
【請求項２】
前記水と固化材と発現強度抑制材とを予め混合しておき、この混合したスラリーと前記土砂とを混合するようにした請求項１に記載の遮水材の製造方法。
【請求項３】
前記固化材をセメント、前記発現強度抑制材を糖類とし、混合した材料に含まれる土粒子に対する糖類の重量比を１．５％〜３．０％にする請求項１または２に記載の遮水材の製造方法。
【請求項４】
前記固化材をセメント、前記発現強度抑制材を腐植酸とし、混合した材料に含まれる土粒子に対する腐植酸の重量比を７．５％〜９．０％にする請求項１または２に記載の遮水材の製造方法。
【発明の詳細な説明】
【技術分野】
【０００１】
本発明は、遮水材の製造方法に関し、さらに詳しくは、変形追従性を確保しつつ脆性破壊を生じない程度に強度を向上させ、かつ、品質のばらつきを小さくできる遮水材の製造方法に関するものである。
【背景技術】
【０００２】
管理型廃棄物最終処理場に用いる遮水材には、収容した廃棄物に含まれる有害物質を外部に漏出させないようにするために低透水性が要求される。この低透水性は数十年という長期に渡って確保されなければならない。しかしながら、このような長期の間には様々な外力が遮水材に作用するので、この外力によって亀裂や破損等が生じないように、ある程度の変形追従性が要求される。例えば、海成粘土懸濁液に、粘土鉱物およびゲル化剤を混合して改質した変形追従型遮水材が提案されている（特許文献１参照）。
【０００３】
このような変形追従型遮水材は固化しないので、変形追従性に優れているという利点がある。一方で、固化しないので、遮水材に大きな荷重が負荷した際に大変形したり、遮水材が壊れるという不具合が生じる。即ち、遮水材には過大な荷重を負荷することができないというデメリットがある。
【０００４】
そこで、この遮水材にセメント等の固化材を添加して強度を向上させることもできる。この場合、固化材の混合比率が高過ぎると、遮水材の変形追従性が損なわれて脆性破壊し易くなる。そのため、変形追従性を確保するには、固化材の混合比率を極めて低い比率にする必要がある。室内試験レベルでは、固化材の混合比率を、脆性破壊を生じさせない程度に低くしても、固化材を全体に十分に分散させて混合することができる。しかしながら、現場での実用に際しては、固化材の混合比率が、このように極めて低ければ固化材を全体に十分に分散させて混合することができないため、製造した遮水材の品質のばらつきが大きくなるという問題があった。それ故、変形追従性を確保しつつ脆性破壊を生じない程度に強度を向上させ、かつ、品質にばらつきの小さい遮水材を得ることは困難であった。
【先行技術文献】
【特許文献】
【０００５】
【特許文献１】特開２００２−３３６８１１号公報
【発明の概要】
【発明が解決しようとする課題】
【０００６】
本発明の目的は、変形追従性を確保しつつ脆性破壊を生じない程度に強度を向上させ、かつ、品質のばらつきを小さくできる遮水材の製造方法を提供することにある。
【課題を解決するための手段】
【０００７】
上記目的を達成するため、本発明の遮水材の製造方法は、土砂と、水と、固化材とを混合して遮水材を製造するに際して、製造する遮水材の養生２８日での一軸圧縮強度を３００ｋＮ／ｍ2〜７００ｋＮ／ｍ2にするために必要な量の固化材と、糖類または腐植酸からなる発現強度抑制材とを混合することにより、養生２８日での一軸圧縮強度が５０ｋＮ／ｍ2以上２００ｋＮ／ｍ2以下の遮水材を得ることを特徴とする。
【発明の効果】
【０００８】
本発明によれば、土砂と、水と、固化材とを混合して遮水材を製造するに際して、製造する遮水材の養生２８日での一軸圧縮強度を３００ｋＮ／ｍ2〜７００ｋＮ／ｍ2にするために必要な量の固化材を混合するので、固化材を混合する材料全体に均等に分散させ易くなる。これにより、製造した遮水材の品質のばらつきを小さくすることが可能になる。また、遮水材の発現強度の観点からは過剰に固化材を混合した分、糖類または腐植酸からなる発現強度抑制材を混合することで、養生２８日での遮水材の一軸圧縮強度を５０ｋＮ／ｍ2以上２００ｋＮ／ｍ2以下にするので、製造した遮水材の変形追従性を確保しつつ脆性破壊を生じない程度に強度を向上させることができる。
【０００９】
ここで、前記水と固化材と発現強度抑制材とを予め混合しておき、この混合したスラリーと前記土砂とを混合するようにする。この場合、固化材をより一層、全体的に分散させ易くなるので、遮水材の品質のばらつきを小さくするには有利になる。
【００１０】
例えば、前記固化材をセメント、前記発現強度抑制材を糖類とし、混合した材料に含まれる土粒子に対する糖類の重量比を１．５％〜３．０％にする。この場合、安価な糖類を使用できるとともに、比較的少量の混合量により十分な発現強度抑制効果が得られるので、コストメリットが大きくなる。
【００１１】
或いは、前記固化材をセメント、前記発現強度抑制材を腐植酸とし、混合した材料に含まれる土粒子に対する腐植酸の重量比を７．５％〜９．０％にすることもできる。この場合、糖類を発現強度抑制材として使用する場合に比して、必要な腐食酸の混合量が多くなる。そのため、腐植酸を均等に分散させ易くなり、遮水材の品質のばらつきを小さくするには有利になる。
【図面の簡単な説明】
【００１２】
【図１】水と固化材と発現強度抑制材とを混合している工程を例示する説明図である。
【図２】混合したスラリーと土砂とを混合する工程を例示する説明図である。
【図３】製造した遮水材の一軸圧縮強度と養生日数との関係を例示するグラフ図である。
【図４】製造した遮水材の一軸圧縮強度と養生日数との関係を例示するグラフ図である。
【図５】製造した遮水材の一軸圧縮強度とひずみとの関係を例示するグラフ図である。
【図６】製造した遮水材の一軸圧縮強度とひずみとの関係を例示するグラフ図である。
【図７】混合したセメントに対する糖類の重量比率と、製造した遮水材の透水係数との関係を例示するグラフ図である。
【発明を実施するための形態】
【００１３】
以下、本発明の遮水材の製造方法を実施形態に基づいて説明する。
【００１４】
本発明により製造される遮水材Ｍは、土砂Ｓと、水Ｗと、固化材Ｃと、発現強度抑制材Ｒとの混合物である。
【００１５】
この遮水材Ｍの養生２８日での一軸圧縮強度ｑｕは５０ｋＮ／ｍ2以上２００ｋＮ／ｍ2以下であり、より好ましくは１００ｋＮ／ｍ2以上２００ｋＮ／ｍ2以下にする。養生２８日でのｑｕが５０ｋＮ／ｍ2以上２００ｋＮ／ｍ2以下であると、十分に時間が経過して収束した際の最終的なｑｕの値は、１００ｋＮ／ｍ2〜３００ｋＮ／ｍ2程度になる。養生２８日でのｑｕが１００ｋＮ／ｍ2以上２００ｋＮ／ｍ2以下であれば、最終的なｑｕの値は、１５０ｋＮ／ｍ2〜３００ｋＮ／ｍ2程度になる。
【００１６】
このように、最終的なｑｕが１００ｋＮ／ｍ2〜３００ｋＮ／ｍ2程度であれば、遮水材Ｍとして、実用上十分な変形追従性を有し、脆性破壊が生じ難くなると考えられる。それ故、本発明により得られる遮水材Ｍは、変形追従性を確保しつつ脆性破壊を生じない程度の強度を有していると言える。ｑｕの値は、ＪＩＳ  Ａ  １１０８に準じ、各材料を混合して製造した遮水材Ｍによって外径５０ｍｍ、高さ１００ｍｍの円柱供試体を製造し、測定した値である。
【００１７】
遮水材Ｍの透水係数ｋは１×１０-5ｃｍ／ｓｅｃ以下であり、優れた難透水性を有している。透水係数ｋの値は、ＪＩＳ  Ａ  １２１８に準拠して測定した値である。
【００１８】
土砂Ｓとしては、浚渫土砂や建設発生土などを用いる。土砂Ｓの主な成分は、礫分、砂分、シルト分、粘土分、水分である。
【００１９】
固化材Ｃとしては、普通ポルトランドセメント、高炉セメント等のセメントやセメント系固化材等を例示できる。
【００２０】
発現強度抑制材Ｒとしては、糖類や腐植酸を例示できる。糖類としては、グルコース、ガラクトース、マンノース、フルクトース、キシロース、アラビノース、リボース、デオキシリボース等の単糖類およびシュークロース、マルトース、ラクトース等の少糖類、これらの混合物、糖類残渣などが使用できる。腐植酸としては、フミン酸、ブルボン酸、タンニン酸などが使用できる。
【００２１】
本発明の製造方法では、土砂Ｓと、水Ｗと、固化材Ｃと、発現強度抑制材Ｒとを混合するが、固化材Ｃの混合量（混合比率）を特別に工夫している。固化材Ｃの混合量は、土砂Ｓと、水Ｗと、固化材Ｃとを混合して遮水材Ｍを製造する場合に、製造する遮水材Ｍの養生２８日での一軸圧縮強度ｑｕを３００ｋＮ／ｍ2〜７００ｋＮ／ｍ2にするために必要な量に設定する。
【００２２】
そして、上記設定した混合量の固化材Ｃと、土砂Ｓと水Ｗとを混合した材料に、発現強度抑制材Ｒを混合して製造した遮水材Ｍの養生２８日での一軸圧縮強度ｑｕが５０ｋＮ／ｍ2〜２００ｋＮ／ｍ2、より好ましくは、１００ｋＮ／ｍ2〜２００ｋＮ／ｍ2になるように発現強度抑制材Ｒの混合量（混合比率）を設定する。
【００２３】
土砂Ｓは、浚渫する場所等によって、成分や成分比率、含水率や性状が異なる。したがって、所定の一軸圧縮強度ｑｕを得るために必要な固化材Ｃの量も異なる。そこで、混合する土砂Ｓを用いて、予め、室内での試験混合を行なうことにより、製造する遮水材Ｍの養生２８日での一軸圧縮強度ｑｕを３００ｋＮ／ｍ2〜７００ｋＮ／ｍ2にするために必要な固化材Ｃの量を把握しておく。
【００２４】
同様に、予め、室内での試験混合を行なうことにより、養生２８日での遮水材Ｍの一軸圧縮強度ｑｕを、５０ｋＮ／ｍ2以上２００ｋＮ／ｍ2以下、或いは、１００ｋＮ／ｍ2以上２００ｋＮ／ｍ2以下にするために必要な発現強度抑制材Ｒの量を把握しておく。
【００２５】
尚、製造される遮水材Ｍの一軸圧縮強度ｑｕは、現場での施工時は施工方法により、室内での試験混合の際に得られる一軸圧縮強度ｑｕの凡そ７０％〜１００％になる（この範囲で変動する）。そこで、現場施工を実施する際には適時、試験施工により、その際に得られる一軸圧縮強度ｑｕを確認して、固化材Ｃおよび発現強度抑制材Ｒの最終的な混合量（混合比率）を決定する。
【００２６】
そして、材料の混合は、図１に例示するように、予め設定した所定量の水Ｗと、固化材Ｃと、発現強度抑制材Ｒとをそれぞれ混合機１に投入して、回転する攪拌翼２によって予め混合しておく。次いで、図２に例示するように、混合機１の中で予め混合されたスラリーを、予め設定した所定量の土砂Ｓに投入して混合する。このように混合することで、比較的混合量の少ない固化材Ｃを全体に均等に分散させ易くなる。それ故、一段と品質のばらつきを小さくすることができる。
【００２７】
予め設定した所定量の土砂Ｓと、水Ｗと、固化材Ｃと、発現強度抑制材Ｒとをそれぞれ、一度に混合機１に投入して混合することもできる。材料の混合は、遮水材Ｍを使用する現場で行なうこともでき、プラントで混合して、遮水材Ｍを現場に搬送して使用することもできる。
【００２８】
本発明では、混合量が少ないながら、その混合量によって遮水材Ｍの変形追従性や強度に大きな影響を与える固化材Ｃを、混合する材料全体に均等に分散させるために、固化材Ｃの混合量を必要以上に高くしている。即ち、製造する遮水材Ｍの養生２８日での一軸圧縮強度ｑｕを３００ｋＮ／ｍ2〜７００ｋＮ／ｍ2にするために必要な量の固化材Ｃを混合することにより、製造した遮水材Ｍは品質のばらつきを小さくしている。
【００２９】
一方で、目標とする遮水材Ｍの発現強度（ｑｕ）に対しては、固化材Ｃの混合量が過剰なので、製造した遮水材Ｍの変形追従性が損なわれて脆性破壊し易くなる。そこで、遮水材Ｍの発現強度の観点からは過剰に固化材Ｃを混合した分、発現強度抑制材Ｒを混合している。これによって、製造した遮水材Ｍの養生２８日における一軸圧縮強度ｑｕを５０ｋＮ／ｍ2以上２００ｋＮ／ｍ2以下、或いは、１００ｋＮ／ｍ2以上２００ｋＮ／ｍ2以下にするので、変形追従性を確保しつつ脆性破壊を生じない程度に強度を向上させることができる。これにより、この遮水材Ｍに対しては、固化しない従来の遮水材とは異なり、ある程度の荷重を負荷することができる。
【００３０】
製造した遮水材Ｍの一軸圧縮強度ｑｕは、図３、図４に例示するように、発現強度抑制材Ｒの混合量（混合比率）を大きくするに連れて小さくなる傾向がある。
【００３１】
図３は、固化材Ｃをセメント、発現強度抑制材Ｒを糖類（粗糖）として、これら材料と土砂Ｓと水Ｗとを混合して遮水材Ｍを製造した場合のデータである。図３では、混合した材料に含まれる土粒子に対する糖類の重量比率を変えて製造した遮水材Ｍの一軸圧縮強度ｑｕと養生日数との関係を示している。
【００３２】
詳述すると、混合した材料に含まれる土粒子に対する糖類ｓの重量比ｓ１を、０％、１．５％、２．０％の３種類に異ならせ、水／セメント比（Ｗ／Ｃ）およびセメントＣの遮水材Ｍの全体体積に対する重量比率を２種類に異ならせた合計６種類の遮水材Ｍのデータである。一軸圧縮強度ｑｕは、Ｗ／ＣおよびセメントＣの遮水材Ｍの全体体積に対する重量比率の違いよりも、重量比ｓ１の影響が支配的であり、重量比ｓ１を異ならせた３種類のデータ（Ａ、Ｂ、Ｃ線）としてまとめることができる。
【００３３】
図３のデータから、遮水材Ｍの養生２８日での一軸圧縮強度ｑｕを５０ｋＮ／ｍ2以上２００ｋＮ／ｍ2以下にするには、重量比ｓ１を１．５％〜２．０％程度にする量の糖類を混合すればよいことがわかる。混合する材料の成分のばらつき等を考慮すると、重量比ｓ１を１．５％〜３．０％程度にする量の糖類を混合すればよい。また、養生２８日でのｑｕが５０ｋＮ／ｍ2以上２００ｋＮ／ｍ2以下であれば、ｑｕの値は最終的に１５０ｋＮ／ｍ2〜３００ｋＮ／ｍ2程度に収束することがわかる。
【００３４】
即ち、固化材Ｃをセメント、発現強度抑制材Ｒを糖類として、混合した材料に含まれる土粒子に対する糖類の重量比を例えば１．５％〜３．０％にすると、安価な糖類を使用できるとともに、比較的少量の発現強度抑制材（糖類）Ｒの混合によってセメントの水和反応を阻害して十分な発現強度抑制効果が得られる。そのため、コストメリットが大きくなる。
【００３５】
図４は、固化材Ｃをセメント、発現強度抑制材Ｒを腐植酸（フミン酸）として、これら材料と土砂Ｓと水Ｗとを混合して遮水材Ｍを製造した場合のデータである。図４では、混合した材料に含まれる土粒子に対する腐植酸の重量比率を変えて製造した遮水材Ｍの一軸圧縮強度と養生日数との関係を例示している。
【００３６】
詳述すると、混合した材料に含まれる土粒子に対するフミン酸ｈの重量比ｈ１を、０％、３．０％、５．０％、７．０％、８．０％の５種類に異ならせ、水／セメント比（Ｗ／Ｃ）およびセメントＣの遮水材Ｍの全体体積に対する重量比率を２種類に異ならせた合計６種類の遮水材Ｍのデータである。一軸圧縮強度ｑｕは、Ｗ／ＣおよびセメントＣの遮水材Ｍの全体体積に対する重量比率の違いよりも、重量比ｈ１の影響が支配的であり、重量比ｈ１を異ならせた５種類のデータ（Ｄ、Ｅ、Ｆ、Ｇ、Ｈ線）としてまとめることができる。
【００３７】
図４のデータから、遮水材Ｍの養生２８日での一軸圧縮強度ｑｕを５０ｋＮ／ｍ2以上２００ｋＮ／ｍ2以下にするには、重量比ｈ１を８．０％程度にする量のフミン酸を混合すればよいことがわかる。混合する材料の成分のばらつき等を考慮すると、重量比ｈ１を７．５％〜９．０％程度にする量のフミン酸を混合すればよい。また、養生２８日でのｑｕが１００ｋＮ／ｍ2程度であれば、ｑｕの値は最終的に３００ｋＮ／ｍ2程度に収束することがわかる。
【００３８】
即ち、固化材Ｃをセメント、発現強度抑制材Ｒを腐植酸として、混合した材料に含まれる土粒子に対する腐植酸の重量比を例えば７．５％〜９．０％にすると、発現強度抑制材（腐植酸）Ｒの混合によってセメントの水和反応を阻害して十分な発現強度抑制効果が得られる。この場合、糖類を使用する場合に比して発現強度抑制材（腐植酸）Ｒの必要量が多くなるため、発現強度抑制材Ｒを均等に分散させるという観点では有利になる。
【００３９】
図５は、固化材Ｃをセメント、発現強度抑制材Ｒを糖類（粗糖）として、これら材料と土砂Ｓと水Ｗとを混合して遮水材Ｍを製造した場合のデータ（養生日数２８日）である。図５では、混合した材料に含まれる土粒子に対する糖類の重量比率（重量比ｓ１）を変えて製造した遮水材Ｍの一軸圧縮強度ｑｕとひずみとの関係を示している。図５の結果から、重量比ｓ１が１．５％以上ならば遮水材Ｍの一軸圧縮強度ｑｕが２００ｋＮ／ｍ2以下であり、ｑｕの明確なピークが存在していないので脆性破壊が生じないことが分かる。
【００４０】
図６は、固化材Ｃをセメント、発現強度抑制材Ｒを腐植酸（フミン酸）として、これら材料と土砂Ｓと水Ｗとを混合して遮水材Ｍを製造した場合のデータ（養生日数２８日）である。図６では、混合した材料に含まれる土粒子に対する糖類の重量比率（重量比ｈ１）を変えて製造した遮水材Ｍの一軸圧縮強度ｑｕとひずみとの関係を示している。図６の結果から、重量比ｈ１が７．０％以上ならば遮水材Ｍの一軸圧縮強度ｑｕが２００ｋＮ／ｍ2以下であり、ｑｕの明確なピークが存在していないので脆性破壊が生じないことが分かる。
【００４１】
製造した遮水材Ｍの透水係数ｋは、図７に例示するように、発現強度抑制材Ｒの混合量（混合比率）を大きくすると、比例して大きくなる傾向がある。
【００４２】
図７は、固化材Ｃをセメント、発現強度抑制材Ｒを糖類（粗糖）として、これら材料と土砂Ｓと水Ｗとを混合して遮水材Ｍを製造した場合のデータである。図７では、固化材Ｃに対する糖類ｓの重量比ｓ／Ｃと、遮水材Ｍ（材齢３００日）の透水係数ｋとの関係を示している。
【００４３】
混合する土砂Ｓの成分、性状によってデータ値は若干変化するが、発現強度抑制材Ｒの混合量を大きくすると、遮水材Ｍの透水係数が大きくなる傾向は変わらない。本発明において、固化材Ｃに対する糖類ｓの重量比ｓ／Ｃは１０％以下となるので、製造した遮水材Ｍの透水係数ｋは１×１０-5ｃｍ／ｓｅｃ以下となる。
【００４４】
糖類ｓに代えて、発現強度抑制材Ｒとして腐植酸（フミン酸）を混合した場合も、糖類ｓを混合した場合と同様の傾向を示し、製造した遮水材Ｍの透水係数ｋは１×１０-5ｃｍ／ｓｅｃ以下となる。
【００４５】
本発明の遮水材Ｍは管理型廃棄物最終処分場に用いるだけでなく、埋め戻し材や埋め立て材として用いることもできる。例えば、杭打ち、管渠埋設、地下工事などの土の掘削を伴なう工事が終わった後に、その工事現場の空隙を埋めるための埋め戻し材に使用する。或いは、廃棄物や土砂、建設残土などを大量に積み上げることによって人工的に土地を造成するための埋め立て材に使用できる。
【符号の説明】
【００４６】
１  混合機
２  攪拌翼
Ｓ  土砂
Ｗ  水
Ｃ  固化材
Ｒ  発現強度抑制材
【図１】
0005620341.tif 000002
【図２】
0005620341.tif 000003
【図３】
0005620341.tif 000004
【図４】
0005620341.tif 000005
【図５】
0005620341.tif 000006
【図６】
0005620341.tif 000007
【図７】
0005620341.tif 000008